(57)【要約】移送ラインによって相互接続されている一連の少なくとも２つのループ反応器内で１種類以上のα−オレフィンをスラリー重合する方法であって、第１のループ反応器から第２のループ反応器へのポリマーの移送が、（ｉ）移送ラインによって第２のループ反応器へのポリマースラリーの再循環を行い、それによって第２のループ反応器から排出されるポリマースラリーのフラクションＳ１をそれに連続的に再循環して戻し；（ｉｉ）第１のループ反応器内で製造されるポリマースラリーのフラクションを、移送ラインに接続されている排出ライン中に排出する；工程を含む、上記方法。【選択図】図１
2010537021.tif 000002
【特許請求の範囲】
【請求項１】
移送ラインによって相互接続されている一連の少なくとも２つのループ反応器内で１種類以上のα−オレフィンをスラリー重合する方法であって、第１のループ反応器から第２のループ反応器へのポリマーの移送が、
（ｉ）移送ラインによって第２のループ反応器へのポリマースラリーの再循環を行い、それによって第２のループ反応器から排出されるポリマースラリーのフラクションＳ１をそれに連続的に再循環して戻し；
（ｉｉ）第１のループ反応器内で製造されるポリマースラリーのフラクションを、移送ラインに接続されている排出ライン中に排出する；
工程を含み、
第２のループ反応器へ再循環して戻される全ポリマースラリーＳ２と重合プラントの生産量との間の重量比Ｒが２〜８の範囲である、上記方法。
【請求項２】
工程（ｉ）及び（ｉｉ）から得られるそれぞれの量のポリマースラリーの混合を移送ライン内で行う、請求項１に記載の方法。
【請求項３】
重量比Ｒが３〜６の範囲である、請求項１に記載の方法。
【請求項４】
ポリマースラリーのフラクションＳ１を第２のループ反応器のポンプ手段の下流で排出する、請求項１に記載の方法。
【請求項５】
第２のループ反応器のポンプ手段によって、ポリマースラリーを移送ラインに沿って流すための圧力ヘッドを与える、請求項１に記載の方法。
【請求項６】
ポリマースラリーＳ１が第２のループ反応器内で循環するポリマースラリーの１重量％〜１０重量％の範囲である、請求項１に記載の方法。
【発明の詳細な説明】
【技術分野】
【０００１】
本発明は、一連の少なくとも２つのループ反応器内で行うオレフィンの液相重合方法に関する。本発明は、また、少なくとも２つのループ反応器、及びポリマースラリーを１つのループ反応器から他のループ反応器へ移送するための移送手段を含むオレフィン重合装置にも関する。
【背景技術】
【０００２】
オレフィン重合を１以上のループ反応器内においてスラリー条件下で行うことは公知である。このタイプの反応器は、ポリエチレン及びポリプロピレンの製造において広く用いられている。得られる生成物は、液体モノマー懸濁液中の固体ポリマー粒子（バルク重合）、或いは重合希釈剤としての不活性溶媒と一緒に混合されている液体モノマーの懸濁液中のポリマー粒子から構成される。プロピレン（コ）ポリマーは、通常、高いモノマー濃度を与えることによって重合反応の速度を最大にするために、重合媒体として液体プロピレンを用いることによって製造される。
【０００３】
ポンプによってポリマースラリーをループ反応器内において連続的に循環して、液体反応媒体中での固体ポリマーの均一な分散を保持する。ポリマースラリーを反応器から排出し、濃縮して反応器出口における固体含量をループ反応器の内部の固体含量よりも高くすることができる。伝統的には、これはループ反応器からの排出において、生成物を回収するようにバッチ式で運転する沈降レッグ（settling legs）を用いることによって行われている。濃縮されたポリマースラリーは、フラッシュタンクに連続的に移され、ここで希釈剤及び未反応のモノマーの殆どをフラッシングによって除去して、フラッシュタンクの底部において固体ポリマーを分離する。
【０００４】
また、第１のループ反応器からポリマースラリーを受容して、場合によっては異なる重合条件下で重合反応を継続する第２のループ反応器を用いて、所望の組成及び特性を有するオレフィンポリマー及びコポリマーを製造することも公知である。
【０００５】
重合装置の標準的な運転中においては、移送ラインに沿った所定の圧力勾配によって、第１のループ反応器と第２のループ反応器との間のポリマースラリーの連続移送が確保される。しかしながら、２つのループ反応器の間でポリマースラリーを移送させることに関連する問題が起こる可能性がある。便宜上の理由により、複数のループ反応器は、通常は互いに近接した距離に配置して、それによって第１及び第２のループ反応器が通常は短い移送管によって接続されるようにする。したがって、結果として起こる第１の反応器への供給ラインでの圧力の上昇、或いは第２の反応器からの出口での圧力上昇により、移送ラインの圧力勾配のかなりの減少が引き起こされて、移送ラインに沿ったスラリー流量を減少させるか又は停止すらさせる有害な影響をもたらす可能性がある。かかるスラリー流の減少又は停止は、結果として、移送ラインの内部にポリマー塊を形成する制御されない重合のために移送ラインの閉塞を引き起こす可能性がある。移送導管が閉塞する場合には重合プラントを完全に停止させることが必要になり、その結果、時間及び費用の損失をもたらす。
【０００６】
上記の技術的欠点を解決するために、２つのループ反応器を接続する移送ラインの異なる配置が提案されている。
ＷＯ−２００５／０７７９８５においては、第１の反応器の沈降レッグの出口から第２の反応器内の入口へ伸びる実質的に水平の移送ラインを用いることによってポリマースラリーを第１のループ反応器から第２のループ反応器へ移送する、オレフィンを重合するための多重ループ反応器が開示されている。ポリマーは、真っ直ぐで実質的に水平のラインによって１つの反応器から他の反応器へ直接移送され、これにより複数の反応器をより離して設置することが可能になる。水平方向からの曲がり又は任意の他のずれは、ポリマーの移送速度を減少させ、移送ライン内の閉塞の頻度を増加させる可能性があるので、避けられる。沈降レッグをループ反応器の一部又は屈曲部上に配置して、これにより重合スラリーをデカントし、固形分の濃度を増加させることが可能になる。ポリマーの移送又は排出は多重バルブシステムによって制御する。
【０００７】
ＷＯ−０５／０８０４４２においては、第１の移送管を通して第１のループから第２のループへ成長ポリマーを連続的に流し、第２の移送管を通して第１のループに戻す、相互接続ループ反応器が開示されている。ここでは、２つの管は互いに全く接続されずに完全に分離されている。図１の態様においては、第１の管によって、ポリマースラリーを第１の反応器の循環ポンプの上流の点から第２の反応器の循環ポンプの上流の点まで移送する。第２の管によって、ポリマースラリーを第２の反応器の循環ポンプの下流の点から第１の反応器の循環ポンプの上流の点まで移送して戻す。ＷＯ−０５／０８０４４２の実施例において与えられている実験データによれば、上記の移送ラインの両方とも僅か０．５ｂａｒの圧力勾配で運転される。ループ反応器の供給口又は排出口における圧力の僅かな変動によって、制限された圧力勾配の更なる減少を引き起こして、移送ラインに沿ったポリマースラリーの流量を減少させる有害な影響を引き起こす可能性があり、制御されない重合及び移送ラインの閉塞の危険性が現実的になることが容易に理解される。
【０００８】
上記の従来技術文献において記載されている方法及び装置では、２つの直列接続ループ反応器の間を直接接続することに関連する問題点は解決されず、かかる従来技術の配置では第１又は第２のループ反応器内で起こりうる圧力変化を吸収することはできず、その結果、重合プラントの運転における信頼性が損なわれる。
【先行技術文献】
【特許文献】
【０００９】
【特許文献１】国際公開第２００５／０７７９８５号
【特許文献２】国際公開第２００５／０８０４４２号
【発明の概要】
【発明が解決しようとする課題】
【００１０】
上記を考慮すると、複数のループ反応器及びそれらの相互接続移送ラインの配置を改良して、２つの反応器の間で移送されるポリマースラリーの流量の変動を最小にして、重合プラントの信頼できる運転を確保する必要性が存在する。
【課題を解決するための手段】
【００１１】
したがって、本発明の対象は、移送ラインによって相互接続されている一連の少なくとも２つのループ反応器内で１種類以上のα−オレフィンをスラリー重合する方法であって、第１のループ反応器から第２のループ反応器へのポリマーの移送が、
（ｉ）移送ラインによって第２のループ反応器へのポリマースラリーの再循環を行い、それによって第２のループ反応器から排出されるポリマースラリーのフラクションＳ１をそれに連続的に再循環して戻し；
（ｉｉ）第１のループ反応器内で製造されるポリマースラリーのフラクションを、移送ラインに接続されている排出ライン中に排出する；
工程を含み、
第２のループ反応器へ再循環して戻される全ポリマースラリーＳ２と重合プラントの生産量との間の重量比Ｒが２〜８の範囲である、上記方法である。
【図面の簡単な説明】
【００１２】
【図１】図１は、一連の第１のループ反応器１０及び第２のループ反応器２０内で行うオレフィンのスラリー重合の概略図である。
【発明を実施するための形態】
【００１３】
本発明の重合方法は、複数のループ反応器及びループ反応器を互いに接続する移送ラインの特有の配置に基づく。実際、本発明の移送ラインは、ポリマーを第１の反応器から第２の反応器へ移送する従来の機能に加えて、ポリマーを第２のループ反応器の１つの区域から他の区域へ連続的に再循環する機能も有する。移送ラインは「環状接続」として構成され、これにより、上記の工程（ｉ）によって第２のループ反応器内で製造されるポリマースラリーのフラクションの連続的な再循環が確保される。
【００１４】
特に、第２のループ反応器内で製造されるポリマースラリーのフラクションＳ１を移送ラインに導入して、移送ラインが第１のループ反応器から導かれる排出ラインと合流する第１のループ反応器の近傍に移送する。その結果、第２の反応器から得られるポリマースラリーのフラクションＳ１は、第１のループ反応器から排出されるポリマースラリーと合流する。その後、上記の工程（ｉ）及び（ｉｉ）から得られるそれぞれの量のポリマースラリーが移送ライン中に一緒に流入して、第２のループ反応器上に配置されている移送ラインの出口に到達する前に一緒に混合される。
【００１５】
本発明の重合方法において採用される運転条件をより明確にするために、第２のループ反応器から得られて移送ラインに導入されるポリマースラリーの流量をＳ１によって示し、一方、第２のループ反応器へ戻される全ポリマースラリーの流量をＳ２によって示す。
【００１６】
上記で定義したポリマースラリーＳ１は、第２のループ反応器の内部で循環されるスラリーの相当量のフラクションであり；Ｓ１は、一般に第２のループ反応器内で循環されるポリマースラリーの１重量％〜１０重量％、好ましくは２．０重量％〜６重量％の範囲である。
【００１７】
重合プラントの生産量Ｐ、即ち第１及び第２の反応器内で形成されるポリマーの全流量は、一般に、それぞれのループ反応器の内部で循環されるスラリーの０．１〜３重量％の範囲である。
【００１８】
重合プラントの生産量Ｐに対してどれだけ多くのポリマースラリーを本発明の移送ラインに沿って連続的に再循環するかを示すパラメーターを定義することが有用である可能性がある。このパラメーターは、上記に定義のスラリーＳ２と重合プラントの生産量Ｐとの間の重量比Ｒであり；重合プロセスの最良の操作性を確保するために、重量比Ｒは、一般に２〜８、好ましくは３〜６の範囲であるように選択される。これらのＲ値は、重合プラントの生産量Ｐと比べて相当量のポリマースラリーが本発明の移送ラインによって連続的に再循環されることを示す。
【００１９】
本発明の重合方法は多くの有利性を与える。従来技術の配置とは異なり、本発明の移送ラインは、第１及び第２のループ反応器を直接結合する接続ではなく、第２の反応器から出発して第１のループ反応器に近接する区域に到達して第２のループ反応器に戻る相当の長さを有する「環状接続」である。この相当な長さのために、この移送ラインに沿った圧力勾配が従来技術の配置に対して増加し、これにより第１又は第２のループ反応器の運転条件における起こりうる圧力変動を減衰させる能力が向上して、その結果、移送されたポリマーの流量の変動が大きく減少し、移送ラインの閉塞の危険性が最小になる。
【００２０】
本発明の重合方法によって与えられる更なる重要な有利性は、第２の反応器から得られるポリマースラリーの連続的な再循環、及び第１の反応器から得られるポリマースラリーとのその連続的な混合に関係する。本発明の移送ラインによって第１の反応器から第２の反応器へポリマースラリーを移送することは、第２のループ反応器から得られるポリマースラリーの相当量を回収することも伴い、これにより重合プロセスによって得られる最終ポリマーの向上した均一性を達成することが可能になる。実際、２つのループ反応器を異なるモノマー濃度で運転した場合には、移送ライン内で行われる異なるポリマーフラクションの連続的な混合によって、第２のループ反応器から排出される最終生成物の物理特性の観点での均一性が向上することを理解することは容易である。
【００２１】
本発明のオレフィン重合はスラリー条件下で行って、ポリマー粒子を液体重合媒体中に懸濁する。重合媒体として液体モノマーを用いてスラリー重合を行うこと（バルク重合）により、高いモノマー濃度を与えることによって重合反応の速度を最大にし、精製して再循環しなければならない溶媒又は希釈剤の使用を排除することによってプロセスを簡単にすることが可能になる。液体モノマー中でのスラリー重合のためのループ反応器には、通常は、反応器の体積に対して高い比の冷却領域を与えるジャケット付き壁部を備える。
【００２２】
本発明の重合方法において用いる重合触媒は、元素周期律表の第ＩＶ、Ｖ、又はＶＩ族に属する遷移金属の化合物、並びにアルミニウムアルキル化合物及び／又はアルモキサン化合物から得られるか、或いは酸化クロムをベースとする触媒である。
【００２３】
好ましくは他のα−オレフィンとのプロピレンの重合のために好ましい触媒は、活性ＭｇＣｌ２上に担持されている固体成分を含む高収率で高立体特異性のチーグラー・ナッタ触媒である。
【００２４】
製造されるポリオレフィンの分子量を調節するための連鎖移動剤として、水素が好ましく用いられる。本発明方法によって重合されるモノマーは、式ＣＨ２＝ＣＨＲ（式中、Ｒは、水素、又は１〜１２個の炭素原子を有する炭化水素基である）のα−オレフィンである。好ましくは、かかるα−オレフィンはプロピレンであり、この場合には、プロピレンの濃度は、ループ反応器内に存在する液体の全量を基準として６０〜１００重量％、好ましくは７５〜９５重量％の範囲である。液体の残りの部分は、存在する場合には不活性炭化水素、及び共重合の場合には１種類以上のα−オレフィンコモノマーを含んでいてよい。好ましいコモノマーはエチレンである。
【００２５】
ループ反応器内の重合温度は、６０℃〜９５℃、好ましくは６５〜８５℃の範囲であり、一方、圧力は２０〜５０ｂａｒ、好ましくは２５〜４０ｂａｒの範囲である。ループ反応器内でのスラリーの滞留時間は、１０分間〜９０分間、好ましくは２０分間〜６０分間の範囲である。
【００２６】
以下の説明において、本発明の好ましい非限定的な態様を表す簡略図である図１も用いて本発明を説明する。
図１は、一連の第１のループ反応器１０及び第２のループ反応器２０内で行うオレフィンのスラリー重合の概略図である。触媒成分、共触媒、分子量調整剤としての水素、及びモノマーを、ライン１２を通してループ反応器中に導入する。活性ＭｇＣｌ２上に担持されている固体成分を含むチーグラー・ナッタ触媒を用いる場合には、固体成分はそのままか又は好ましくは予備重合形態で供給することができる。
【００２７】
所望の組成及び物理特性を有する最終ポリマー又はコポリマーが製造されるように、第２のループ反応器２０内でのモノマー及び／又は水素の濃度を第１の反応器１０内でのものと異なるようにすることができる。
【００２８】
第１の反応器１０のポリマースラリーは、モーター１６によって駆動される軸流ポンプ１４を用いてループ反応器１０の内部で連続的に再循環する。第１のループ反応器１０から第２のループ反応器２０へのポリマースラリーの移送は、本発明の運転条件によって行う。即ち、ポリマースラリーのフラクションを、排出ライン１８を通してループ反応器１０から連続的に排出して、２つのループ反応器を接続する移送ラインに導入する。
【００２９】
本発明の工程（ｉ）によれば、ポリマースラリーのフラクションＳ１を第２のループ反応器２０から排出して移送ライン３０に導入する。かかるポリマースラリーのフラクションＳ１は、好ましくはループ反応器２０のポンプ手段の下流に位置する区域から排出する。図１に示すように、フラクションＳ１は、軸流ポンプ２４の下流に位置するＡと示されている点において排出し、これによりループ反応器２０の内部でのスラリーの連続的な循環を確保する。移送ライン３０によって、ポリマースラリーＳ１を第１のループ反応器１０に近接する区域に移送し、ここで移送ライン３０は屈曲してループ反応器１０の下部を周回し、次に最終部分３０ａを通してループ反応器２０に戻る。
【００３０】
排出ライン１８は、ループ反応器１０の底部のＢと示されている区域に配置され、かかる排出ライン１８は点Ｃにおいて移送ライン３０中に合流する。点Ｃからループ反応器２０中への入口点Ｄへの移送ラインの最終部分を３０ａと示す。最終部分３０ａにおいては、ポリマースラリーのフラクションＳ１及びループ反応器１０から排出されるポリマースラリーを混合して、第２のループ反応器２０へ移送する。
【００３１】
ポリマースラリーＳ２は第２のループ反応器２０に再循環して戻す。ループ反応器２０中への入口点Ｄは軸流循環ポンプ２４の上流に配置されている。その結果、第２のループ反応器２０のポンプ手段２４によって、移送ライン３０に沿ったポリマースラリーの流れを保証する圧力ヘッド、及びループ反応器２０内でのスラリーの連続的な循環を確保する圧力ヘッドが与えられる。特に、ポンプ手段２４によって与えられる圧力ヘッドによって、移送ライン３０の出発点Ａと終点Ｄとの間の流れの循環が確保される。一般に、出発点Ａと終点Ｄとの間の圧力勾配は、１．０ｂａｒより高く、好ましくは１〜２ｂａｒの範囲である。
【００３２】
排出ライン２８を通してループ反応器２０から排出される得られたポリオレフィンスラリーは、液相から固体ポリマー粒子を分離するためのフラッシュタンク（図示せず）に供給することができる。
【００３３】
図１の記載に関連して、本発明の他の対象は、２つの直列に接続されているループ反応器１０、２０、及び第１のループ反応器１０から第２のループ反応器２０へポリマーを移送するための移送ライン３０を含み、
移送ライン３０は第２のループ反応器２０のポンプ手段２４の下流の点Ａにおいて第２のループ反応器２０から始まり、ポンプ手段２４の上流の点Ｄにおいて第２のループ反応器２０に戻り；
第１のループ反応器１０から導かれる排出ライン１８は移送ライン３０中に合流する；
ことを特徴とする、オレフィンの連続重合のための装置である。
【００３４】
当業者に公知のように、重合ループ反応器１０、２０は、ループ構造を形成するように、頂部及び底部の屈曲部によって互いに結合している２つ以上の鉛直レッグによって形成することもできる。好ましい態様によれば、重合ループ反応器１０、２０は、４〜８個の鉛直レッグ（図１においては図示せず）を含む。
【００３５】
ループ反応器１０、２０の鉛直レッグの底部には、緊急時又はメンテナンス時の場合にループ反応器を空にするためのオンオフ緊急バルブ（図１においては図示せず）を与える。他の態様によれば、かかるオンオフ緊急バルブは、ループ反応器１０、２０の底部の屈曲部上に配置することができる。
【００３６】
上記に説明したように、本発明の重合装置においては、移送ライン３０は、第１のループ反応器１０に近接する区域に突き出し、かかるループ反応器１０の下部を周回するように配置する。移送ライン３０は、第２のループ反応器から点Ｃへ伸びる第１の部分ＡＣを含み、ここで移送ライン３０は排出ライン１８中に合流し、最終部分ＣＤは点Ｃから第２のループ反応器２０上の点Ｄへ伸びる。最終部分ＣＤは、第１のループ反応器１０から排出されるスラリーも受容しなければならないので、かかる最終部分ＣＤの直径は移送ラインの部分ＡＣの直径よりも大きい。
【００３７】
以下の実施例により、本発明の範囲を限定することなく本発明を更に説明する。
【実施例】
【００３８】
実施例１：
図１に示すように本発明の移送ラインによって互いに相互接続されている一連の２つのループ反応器内での液相重合によってポリプロピレンホモポリマーを製造した。重合希釈剤の不存在下で液体モノマーを重合して（バルク重合）、液体モノマー中のポリプロピレンのスラリーを形成した。
【００３９】
重合触媒として、塩化マグネシウム上に担持されているチタンベースの固体触媒成分、共触媒としてトリエチルアルミニウム（ＴＥＡＬ）、及び外部ドナーとしてアルキル−アルコキシシランを含むチーグラー・ナッタ触媒を用いた。
【００４０】
上記の触媒成分を、ＴＥＡＬ／固体成分の重量比が５であり、ＴＥＡＬ／外部ドナーの重量比が３．５となるような量で予備接触容器に供給した。上記の触媒成分を１５℃の温度において１０分間予備接触させた。
【００４１】
第１のループ反応器の重合条件：
温度：７３℃；
圧力（循環ポンプの上流）：４１ｂａｒ；
スラリー中のポリマー濃度：５０重量％（残りはプロピレンであった）。
【００４２】
第２のループ反応器の重合条件：
温度：７３℃；
圧力（循環ポンプの上流）：４０．５ｂａｒ；
スラリー中のポリマー濃度：５０重量％（残りはプロピレンであった）。
【００４３】
移送ラインに沿った運転条件：
ポンプ手段２４によって、第２のループ反応器２０の内部でのポリマースラリーの連続的な循環のための圧力ヘッド、及び移送ライン３０に沿ったポリマースラリーの流れを保証するのに必要な圧力ヘッドを与えた。圧力は、ポンプ２４の下流の点（Ａ）では約４２ｂａｒであり、一方、ポンプ２４の上流の点（Ｄ）では約４０．５ｂａｒであった。第１のループ反応器１０からの排出導管１８が移送ライン３０と結合している点（Ｃ）での圧力は約４１ｂａｒであり、かかる圧力プロファイルによって、Ｐ（Ａ）＞Ｐ（Ｃ）＞Ｐ（Ｄ）となり、移送ライン内でのポリマースラリーの安定な循環が確保された。
【００４４】
４５００ｔ／時のポリマースラリーを第１のループ反応器１０の内部で連続的に循環させ、同時に４５ｔ／時のスラリーを排出ライン１８を通してこの反応器から排出した。同様に、４５００ｔ／時のポリプロピレンスラリーを第２のループ反応器２０の内部で連続的に循環させ、７０ｔ／時のスラリーを排出ライン２８を通して第２のループ反応器から連続的に排出した。スラリー中のポリマー濃度は５０重量％であったので、重合プラントの生産量Ｐは３５ｔ／時のポリプロピレンであった。
【００４５】
１２０ｔ／時のスラリーＳ１をループ反応器２０から導かれる移送ライン３０に導入して、移送ラインの最終部分３０ａに沿って１６５ｔ／時のポリプロピレンスラリーＳ２を流した。スラリーＳ２と重合プラントの生産量Ｐとの間の比Ｒは約４．７であった。
【００４６】
第２のループ反応器から排出されるポリプロピレン粒子のメルトインデックスＭＩＬ（ＡＳＴＭ−Ｄ１２３８、条件２３０℃／２．１６ｋｇ）は約６ｇ／１０分であった。
実施例２：
本発明の移送ラインによって互いに相互接続されている一連の２つのループ反応器内での液相重合によってプロピレン／エチレンランダムコポリマーを製造した。実施例１と同じチーグラー・ナッタ触媒を用い、液体モノマー中のプロピレン／エチレンコポリマーのスラリーを形成して、２つのループ反応器の内部で循環させた。
【００４７】
第１のループ反応器の重合条件：
温度：７５℃；
圧力（循環ポンプの上流）：４１ｂａｒ；
エチレン濃度：２．２重量％；
プロピレン濃度：９７．８重量％；
スラリー中のポリマー濃度：５４重量％。
【００４８】
第２のループ反応器の重合条件：
温度：７５℃；
圧力（循環ポンプの上流）：４０．５ｂａｒ；
エチレン濃度：２．２重量％；
プロピレン濃度：９７．８重量％；
スラリー中のポリマー濃度：５４重量％。
【００４９】
移送ラインに沿った運転条件：
圧力は、ポンプ２４の下流の点（Ａ）では約４２ｂａｒであり、一方、ポンプ２４の上流の点（Ｄ）では約４０．５ｂａｒであった。第１のループ反応器１０からの排出導管１８が移送ライン３０と結合している点（Ｃ）での圧力は約４１ｂａｒであり、かかる圧力プロファイルによって、Ｐ（Ａ）＞Ｐ（Ｃ）＞Ｐ（Ｄ）となり、移送ライン内でのポリマースラリーの安定な循環が確保された。
【００５０】
５５００ｔ／時のコポリマースラリーを第１のループ反応器１０の内部で連続的に循環させ、同時に６５ｔ／時のスラリーを排出ライン１８を通してこの反応器から排出した。同様に、５５００ｔ／時のコポリマースラリーを第２のループ反応器２０の内部で連続的に循環させ、１００ｔ／時のスラリーを排出ライン２８を通して第２のループ反応器から連続的に排出した。スラリー中のコポリマー濃度は５４重量％であったので、重合プラントの生産量Ｐは５４ｔ／時のプロピレンランダムコポリマーであった。
【００５１】
１５０ｔ／時のスラリーＳ１をループ反応器２０から導かれる移送ライン３０に導入して、移送ラインの最終部分３０ａに沿って２１５ｔ／時のポリプロピレンスラリーＳ２を流した。スラリーＳ２と重合プラントの生産量Ｐとの間の比Ｒは約４．０であった。
【００５２】
重合プラントから排出されるプロピレンランダムコポリマー粒子のメルトインデックスＭＩＬは約９ｇ／１０分であった。
実施例３（比較例）：
第１及び第２のループ反応器において実施例２と同等の重合条件を設定して、プロピレン／エチレンランダムコポリマーを製造した。
【００５３】
移送ラインに沿った運転条件：
圧力は、ポンプ２４の下流の点（Ａ）では約４２ｂａｒであり、一方、ポンプ２４の上流の点（Ｄ）では約４０．５ｂａｒであった。
【００５４】
５５００ｔ／時のコポリマースラリーを第１のループ反応器１０の内部で連続的に循環させ、同時に６５ｔ／時のスラリーを排出ライン１８を通してこの反応器から排出した。同様に、５５００ｔ／時のコポリマースラリーを第２のループ反応器２０の内部で連続的に循環させ、１００ｔ／時のスラリーを排出ライン２８を通して第２のループ反応器から連続的に排出した。スラリー中のコポリマー濃度は５４重量％であったので、重合プラントの生産量Ｐは５４ｔ／時のプロピレンランダムコポリマーであった。
【００５５】
４５０ｔ／時のスラリーＳ１をループ反応器２０から導かれる移送ライン３０に導入して、移送ラインの最終部分３０ａに沿って５１５ｔ／時のポリプロピレンスラリーＳ２を流した。スラリーＳ２と重合プラントの生産量Ｐとの間の比Ｒは約９．５であった。
【００５６】
実施例２と対比すると、第１のループ反応器１０からの排出導管１８が移送ライン３０と結合している点（Ｃ）に対応して圧力値の変動が観察された。点（Ｃ）での圧力は４１．０ｂａｒの最小値から４１．５ｂａｒの最大値まで変動し、その結果、ループ反応器１０からライン１８を通って排出されるスラリーの流量は一定ではなく、変動していた（上記に示す６５ｔ／時の値は７２時間での平均値であった）。このループ反応器１０からのポリマーの不規則な排出によって、スラリー中のポリマー濃度の均一性が損なわれ、排出ライン１８の内部でポリマーが凝集する高い危険性を有していた。
【００５７】
この実施例は、本発明の移送ラインを８より高い重量比Ｒで運転した場合には、重合プラントの運転における信頼性が損なわれることを示す。
【図１】
2010537021.tif 000003
【国際調査報告】
2010537021.tif 000004
2010537021.tif 000005